(57)【要約】【課題】  シックハウス物質、有害化学物質、または臭気発生物質の放散を抑制、及び吸着・分解する効果があり、生分解性を有することにより廃棄処分が容易であるコーティング剤、建材、紙、フィルム、食品包装材、食品包装容器、及び食器を提供すること。【解決手段】  セラック２４．５重量部と、エタノール７５重量部と、酸化銀を含む添加剤０．２５重量部と、カルナバ０．２５重量部とを混合し、溶解、分散してコーティング剤を製造した。【選択図】  なし【特許請求の範囲】
【請求項１】
セラック、ロジン、サンダラック、ゴマラカリマオ、アカロイド、カルナバロウ、ミツロウ、キャンデリラロウ、イボタロウ、セラックワックス、ライスワックス、ラノリンの中から選ばれる一種以上から成る天然樹脂成分と、
銀、銀イオン、酸化銀、ヨウ素、ヨウ素包接デキストリン誘導体、マグネシウム、酸化マグネシウム、亜鉛、酸化亜鉛、酸化チタン、酸化アルミニウム、酸化チタン系光触媒の中から選ばれる一種以上から成る添加物成分と、を含むことを特徴とするコーティング剤。
【請求項２】
合成樹脂を含むことを特徴とする請求項１に記載のコーティング剤。
【請求項３】
合成樹脂成分と、
銀、銀イオン、酸化銀、ヨウ素、ヨウ素包接デキストリン誘導体、マグネシウム、酸化マグネシウム、亜鉛、酸化亜鉛、酸化チタン、酸化アルミニウム、酸化チタン系光触媒の中から選ばれる一種以上から成る添加物成分と、を含むことを特徴とするコーティング剤。
【請求項４】
全固形分に対する前記添加物成分の割合が０．００２〜１０重量％の範囲内であることを特徴とする請求項１〜３のいずれかに記載のコーティング剤。
【請求項５】
アルコール系溶剤又は水から成る溶媒を含むことを特徴とする請求項１〜４のいずれかに記載のコーティング剤。
【請求項６】
請求項１〜５の何れかに記載のコーティング剤からなるコーティング層を備えることを特徴とする建材。
【請求項７】
請求項１〜５の何れかに記載のコーティング剤からなるコーティング層を備えることを特徴とする紙。
【請求項８】
請求項１〜５の何れかに記載のコーティング剤からなるコーティング層を備えることを特徴とするフィルム。
【請求項９】
請求項１〜５の何れかに記載のコーティング剤からなるコーティング層を備えることを特徴とする食品包装材。
【請求項１０】
請求項１〜５の何れかに記載のコーティング剤からなるコーティング層を備えることを特徴とする食器。
【発明の詳細な説明】
【技術分野】
【０００１】
本発明は、例えば、建材等の表面に塗布するコーティング剤、建材、紙、フィルム、食品包装材、食品包装容器、及び食器に関する。
【背景技術】
【０００２】
従来より、建材からホルムアルデヒド等のシックハウス物質や、臭気発生物質が放散されることが知られている。それらシックハウス物質や臭気発生物質の放散を抑制するために、建材の表面に合成樹脂を主成分とする塗料を塗布する技術が用いられてきた（特許文献１参照）。
【０００３】
また、建材に、シックハウス物質や、臭気発生物質を分解、低減、抑制する効果のある添加物を含浸、混入、塗布する方法が知られている。
【特許文献１】特開平１０−２５１５６５号公報
【発明の開示】
【発明が解決しようとする課題】
【０００４】
しかし、建材などの表面に、上記の塗料を塗布する方法では、十分にシックハウス物質や臭気発生物質の放散を抑制することができないという問題があった。
【０００５】
また、建材の表面に塗布する塗料は、生分解性がないことから、塗料を塗布した建材の廃棄処分が困難であるという環境面での問題があった。
【０００６】
更に、建材に、シックハウス物質や臭気発生物質を分解、低減、抑制する効果のある添加物を含浸、混入、塗布する方法では、効果が局部的、一次的であるという問題があった。
【０００７】
本発明は以上の点に鑑みなされたものであり、シックハウス物質や臭気発生物質の放散を抑制、及び吸着・分解する効果があり、生分解性を有することにより廃棄処分が容易であるコーティング剤、建材、紙、フィルム、食品包装材、食品包装容器、及び食器を提供することを目的とする。
【課題を解決するための手段】
【０００８】
（１）請求項１の発明は、
セラック（脱色セラックや白色セラックを含む）、ロジン、サンダラック、ゴマラカリマオ、アカロイド、カルナバロウ、ミツロウ、キャンデリラロウ、イボタロウ、セラックワックス、ライスワックス、ラノリンの中から選ばれる一種以上から成る天然樹脂成分と、銀、銀イオン、酸化銀、ヨウ素、ヨウ素包接デキストリン誘導体、マグネシウム、酸化マグネシウム、亜鉛、酸化亜鉛、酸化チタン、酸化アルミニウム、酸化チタン系光触媒の中から選ばれる一種以上から成る添加物成分と、を含むことを特徴とするコーティング剤を要旨とする。
【０００９】
本発明のコーティング剤を、例えば、木材などの建材、紙、フィルム、食品包装材、食品包装容器、又は食器の表面に塗布すると、建材等の表面に塗膜が形成される。建材等に含まれるホルムアルデヒド等のシックハウス物質や臭気物質は、この塗膜を透過する際に、塗膜中に含まれる添加物成分と接触し、化学的に分解される。従って、本発明のコーティング剤を用いれば、建材等からのシックハウス物質や臭気物質の放散を抑制、及び吸着・分解することができる。さらに、空気中に含まれるシックハウス物質や臭気物質も、塗膜中に含まれる添加物成分と接触し、化学的に分解される。
【００１０】
また、塗膜中の添加物成分は抗菌抗カビ効果も奏するので、本発明のコーティング剤を用いれば、建材等に、抗菌抗カビ性を付与することができる。
【００１１】
また、本発明のコーティング剤は、天然樹脂成分を主成分としており、この天然樹脂成分は生分解性が高い。そのため、本実施例のコーティング剤自体も生分解性が高く、環境に影響を与えることなく廃棄することが可能である。また、本発明のコーティング剤は、焼却処分も可能である。
【００１２】
更に、このコーティング剤を使用した建材、紙、フィルム、食品包装材、食品包装容器、及び食器もまた、環境に影響を与えることなく廃棄することができる。
【００１３】
・添加物成分として酸化チタン又は酸化チタン系光触媒を含む場合、それらの配合量は、全固形分に対して、０．００５〜１０．０重量％の割合が好ましい。
【００１４】
・本発明のコーティング剤には、その他の成分として、例えば、ポリエチレン、ポリプロピレン等のポリオレフィン、マイクロクリスタリンワックスパラフィンワックス等のワックスを配合することができる。
（２）請求項２の発明は、
合成樹脂を含むことを特徴とする請求項１に記載のコーティング剤を要旨とする。
【００１５】
本発明のコーティング剤は、合成樹脂を含むことにより、造膜性の向上、耐水性、耐熱性、耐溶剤性付与、経時安定性向上、分散性向上、着色等の効果を奏する。
【００１６】
・前記合成樹脂としては、例えば、アクリル樹脂等が挙げられる。
（３）請求項３の発明は、
合成樹脂成分と、銀、銀イオン、酸化銀、ヨウ素、ヨウ素包接デキストリン誘導体、マグネシウム、酸化マグネシウム、亜鉛、酸化亜鉛、酸化チタン、酸化アルミニウム、酸化チタン系光触媒の中から選ばれる一種以上から成る添加物成分と、を含むことを特徴とするコーティング剤を要旨とする。
【００１７】
本発明のコーティング剤を、例えば、木材などの建材、紙、フィルム、食品包装材、食品包装容器、及び食器の表面に塗布すると、建材等の表面に塗膜が形成される。建材等に含まれるホルムアルデヒド等のシックハウス物質や臭気物質は、この塗膜を透過する際に、塗膜中に含まれる添加物成分と接触し、化学的に分解される。従って、本発明のコーティング剤を用いれば、建材等からのシックハウス物質や臭気物質の放散を抑制、及び吸着・分解することができる。さらに、空気中に含まれるシックハウス物質や臭気物質も、塗膜中に含まれる添加物成分と接触し、化学的に分解される。
【００１８】
また、塗膜中の添加物成分は抗菌抗カビ効果も奏するので、本発明のコーティング剤を用いれば、建材等に、抗菌抗カビ性を付与することができる。
【００１９】
・前記合成樹脂としては、例えば、アクリル樹脂等が挙げられる。
（４）請求項４の発明は、
全固形分に対する前記添加物成分の割合が０．００２〜１０重量％の範囲内であることを特徴とする請求項１〜３のいずれかに記載のコーティング剤を要旨とする。
【００２０】
本発明のコーティング剤は、コーティング剤全量に対する添加物成分の割合が０．００２重量％以上であるので、シックハウス物質や臭気物質の放散を抑制、及び吸着・分解する効果や、抗菌抗カビ効果が十分高い。また、コーティング剤全量に対する添加物成分の割合が１０重量％以下であるので、経済性において優れている。尚、コーティング剤全量に対する添加物成分の割合が１０重量％を超えても、シックハウス物質や臭気物質の放散を防止する効果や抗菌抗カビ効果は大きく変わらない。
【００２１】
特に、添加物成分に銀または酸化銀が含まれる場合は、その配合量は、全固形分に対して、０．００２〜４．０重量％（特に好ましくは、０．００４〜１重量％）の割合が好ましい。
【００２２】
また、添加物成分に亜鉛が含まれる場合は、その配合量は、全固形分に対して、０．００２〜１．０重量％の割合が好ましい。
【００２３】
また、添加物成分に酸化亜鉛が含まれる場合は、その配合量は、全固形分に対して、０．００２〜１．０重量％の割合が好ましい。
【００２４】
また、添加物成分に酸化アルミニウムが含まれる場合は、その配合量は、全固形分に対して、０．００２〜１．０重量％の割合が好ましい。
【００２５】
また、添加物成分にヨウ素、またはヨウ素包接デキストリン誘導体（例えばシクロデキストリンヨウ素包接体）が含まれる場合は、その配合量は、全固形分に対して、０．００５〜１０．０重量％の割合が好ましい。
（５）請求項５の発明は、
アルコール系溶剤又は水から成る溶媒を含むことを特徴とする請求項１〜４のいずれかに記載のコーティング剤を要旨とする。
【００２６】
本発明のコーティング剤は、アルコール系溶剤又は水から成る溶媒を含むことにより、例えば、液状の剤形を有している。そのため、建材等の基材に塗布することが容易である。
【００２７】
・前記アルコール系溶剤としては、例えば、エタノール、メタノール、プロピルアルコール、ブタノール等が挙げられる。
（６）請求項６の発明は、
請求項１〜５の何れかに記載のコーティング剤からなるコーティング層を備えることを特徴とする建材を要旨とする。
【００２８】
本発明の建材は、例えば、その表面の全部又は一部を覆うように、請求項１〜５の何れかに記載のコーティング剤からなるコーティング層を備えている。そのため、建材の中にシックハウス物質や臭気物質を含む場合でも、それらの物質はコーティング層を透過する際に添加物成分により分解されるので、外部へのシックハウス物質や臭気物質の放散を低減することができる。
【００２９】
また、本発明の建材は、コーティング層に含まれる添加物成分により抗菌抗カビ効果を奏する。
【００３０】
更に、本発明の建材は、天然樹脂を主成分とする、生分解性の高いコーティング剤からなるコーティング層を備えている場合は、環境に影響を与えることなく廃棄することが可能である。更に、本発明の建材は、焼却処分をすることが可能である。
【００３１】
・前記建材としては、例えば、巾木、ドアパネル、天井板、パネル、壁材、クロス等の内装材が挙げられる。
（７）請求項７の発明は、
請求項１〜７の何れかに記載のコーティング剤からなるコーティング層を備えることを特徴とする紙を要旨とする。
【００３２】
本発明の紙は、例えば、その表面の全部又は一部を覆うように、請求項１〜５の何れかに記載のコーティング剤からなるコーティング層を備えている。そのため、紙の中にシックハウス物質、有害化学物質、または臭気物質を含む場合でも、それらの物質はコーティング層を透過する際に分解されるので、外部へのシックハウス物質、有害化学物質、及び臭気物質の放散を低減することができる。
【００３３】
また、本発明の紙は、コーティング層に含まれる添加物成分により抗菌抗カビ効果を奏する。
【００３４】
更に、本発明の紙は、天然樹脂を主成分とする、生分解性の高いコーティング剤からなるコーティング層を備えている場合は、環境に影響を与えることなく廃棄することが可能である。更に、本発明の紙は、焼却処分をすることが可能である。
【００３５】
・前記紙としては、例えば、各種包装紙、壁紙、敷き紙の用途に用いられる紙がある。
（８）請求項８の発明は、
請求項１〜５の何れかに記載のコーティング剤からなるコーティング層を備えることを特徴とするフィルムを要旨とする。
【００３６】
本発明のフィルムは、例えば、その表面の全部又は一部を覆うように、請求項１〜５の何れかに記載のコーティング剤からなるコーティング層を備えている。そのため、フィルムの中にシックハウス物質、有害化学物質、または臭気物質を含む場合でも、それらの物質はコーティング層を透過する際に分解されるので、外部へのシックハウス物質、有害化学物質、及び臭気物質の放散を低減することができる。
【００３７】
また、本発明のフィルムは、コーティング層に含まれる添加物成分により抗菌抗カビ効果を奏する。
【００３８】
更に、本発明のフィルムは、天然樹脂を主成分とする、生分解性の高いコーティング剤からなるコーティング層を備えている場合は、環境に影響を与えることなく廃棄することが可能である。更に、本発明のフィルムは、焼却処分をすることが可能である。
【００３９】
・前記フィルムの素材としては、例えば、ポリエチレン、ポリプロピレン、ポリエステル、ポリカーボネート、ポリビニールアルコール、エチレンビニールアルコール共重合体、サラン樹脂、ナイロン、塩化ビニリデン、塩化ビニール、ポリ乳酸、複合フィルム、アルミ蒸着フィルム等があり、フィルムの用途としては、各種包装フィルム、ビニールクロス、テーブルクロス、保護フィルムがある。
（９）請求項９の発明は、
請求項１〜５の何れかに記載のコーティング剤からなるコーティング層を備えることを特徴とする食品包装材（食品包装容器も含む）を要旨とする。
【００４０】
本発明の食品包装材は、例えば、その表面の全部又は一部を覆うように、請求項１〜５の何れかに記載のコーティング剤からなるコーティング層を備えている。そのため、食品包装材の中に有害化学物質や臭気物質を含む場合でも、それらの物質はコーティング層を透過する際に分解されるので、外部への有害化学物質や臭気物質の放散を低減することができる。
【００４１】
また、本発明の食品包装材は、コーティング層に含まれる添加物成分により抗菌抗カビ効果を奏する。
【００４２】
更に、本発明の食品包装材は、天然樹脂を主成分とする、生分解性の高いコーティング剤からなるコーティング層を備えている場合は、環境に影響を与えることなく廃棄することが可能である。更に、本発明の食品包装材は、焼却処分をすることが可能である。
【００４３】
・前記食品包装材または食品包装容器の素材としては、例えば、ポリエチレン、ポリプロピレン、ポリエステル、ポリカーボネート、ポリビニールアルコール、エチレンビニールアルコール共重合体、サラン樹脂、ナイロン、塩化ビニリデン、塩化ビニール、ポリ乳酸、複合フィルム、アルミ蒸着フィルム、アルミ等の金属、ウレタン樹脂、紙、複合紙、セルロース、プラスチック、セラミック、木、樹脂等が挙げられる。
（１０）請求項１０の発明は、
請求項１〜５の何れかに記載のコーティング剤からなるコーティング層を備えることを特徴とする食器を要旨とする。
【００４４】
本発明の食器は、例えば、その表面の全部又は一部を覆うように、請求項１〜５の何れかに記載のコーティング剤からなるコーティング層を備えている。そのため、食器の中に有害化学物質や臭気物質を含む場合でも、それらの物質はコーティング層を透過する際に分解されるので、外部への有害化学物質や臭気物質の放散を低減することができる。
【００４５】
また、本発明の食器は、コーティング層に含まれる添加物成分により抗菌抗カビ効果を奏する。
【００４６】
更に、本発明の食器は、天然樹脂を主成分とする、生分解性の高いコーティング剤からなるコーティング層を備えている場合は、環境に影響を与えることなく廃棄することが可能である。更に、本発明の食器は、焼却処分をすることが可能である。
【発明を実施するための最良の形態】
【００４７】
以下に本発明のコーティング剤、建材、紙、フィルム、食品包装材、食品包装容器、及び食器の形態の例（実施例）を説明する。
【実施例１】
【００４８】
ａ）表１に示す組成(単位は重量部）に従い、各成分を混合・溶解及び分散することにより、実施例１−１〜１−５のコーティング剤及び比較例のコーティング剤を製造した。
【００４９】
【表１】
2005075912.tif 000002
表１において、ＰＥＡＲＬ−Ｎ８１１（商品名、（株）岐阜セラツク製造所製）は、脱色セラック（天然樹脂成分）である。
【００５０】
また、ゼオミック（商品名、（株）シナネンゼオミック製）は、添加物成分である酸化銀を約２重量％の割合で含む抗菌性ゼオライトである。
【００５１】
実施例１−１では、上記のゼオミックを全固形分（溶媒であるエタノール以外の成分）に対して１重量％の割合で含む。従って、実施例１−１のコーティング剤は、全固形分に対する添加物成分（酸化銀）の割合が０．０２重量％であり、請求項４の発明の範囲内である。
【００５２】
実施例１−２では、全固形分に対する添加物成分（酸化銀）の割合が０．００２重量％であり、請求項４の発明の範囲内である。
【００５３】
実施例１−３では、全固形分に対する添加物成分（酸化銀）の割合が１．０重量％であり、請求項４の発明の範囲内である。
【００５４】
実施例１−４では、全固形分に対する添加物成分（酸化銀）の割合が０．００１重量％であり、請求項１の発明の範囲内ではあるが、請求項４の発明の範囲外である。
【００５５】
実施例１−５では、全固形分に対する添加物成分（酸化銀）の割合が１．１重量％であり、請求項１の発明の範囲内であるが、請求項４の発明の範囲外である。
【００５６】
ｂ）次に、前記ａ）で製造した実施例１−１〜１−５のコーティング剤及び比較例のコーティング剤を、建材、紙、フィルム、食品包装材、食品包装容器、及び食器の表面に塗布し、コーティング層を備えた建材、紙、フィルム、食品包装材、食品包装容器、及び食器を製造した。
【００５７】
塗布量は、２０ｇ／ｍ2とした。塗布方法は、刷毛塗り、スプレー塗布、ディップ法等を用いることができる。
【００５８】
ここで、フィルムとは、ポリエチレン、ポリプロピレン、ポリエステル、ポリカーボネート、ポリビニールアルコール、エチレンビニールアルコール共重合体、サラン樹脂、ナイロン、塩化ビニリデン、塩化ビニール、ポリ乳酸、複合フィルム、アルミ蒸着フィルム等から成るフィルムであり、食品包装材及び食品包装容器とは、ポリエチレン、ポリプロピレン、ポリエステル、ポリカーボネート、ポリビニールアルコール、エチレンビニールアルコール共重合体、サラン樹脂、ナイロン、塩化ビニリデン、塩化ビニール、ポリ乳酸、複合フィルム、アルミ蒸着フィルム、アルミ等の金属、ウレタン樹脂、紙、複合紙、セルロース、プラスチック、セラミック、木、樹脂等からなるものである。
【００５９】
ｃ）次に、本実施例のコーティング剤、建材、紙、フィルム、食品包装材、食品包装容器、及び食器の奏する効果を説明する。
【００６０】
(i)本実施例のコーティング剤を木材などの建材、紙、フィルム、食品包装材、食品包装容器、及び食器の表面に塗布すると、建材等の表面に塗膜（コーティング層）が形成される。建材等に含まれるホルムアルデヒド等のシックハウス物質や臭気物質は、この塗膜を透過する際に、塗膜中に含まれる添加物成分と接触し、化学的に分解される。従って、本発明のコーティング剤を用いれば、建材等からのシックハウス物質や臭気物質の放散を抑制、及び吸着・分解することができる。
【００６１】
(ii)本実施例のコーティング剤は、天然樹脂成分を主成分としており、この天然樹脂成分は生分解性が高い。そのため、本実施例のコーティング剤自体も生分解性が高く、環境に影響を与えることなく廃棄することが可能である。また、本実施例のコーティング剤は、焼却処分も可能である。
【００６２】
更に、このコーティング剤を使用した建材、紙、フィルム、食品包装材、食品包装容器、及び食器もまた、環境に影響を与えることなく廃棄することができる。
【００６３】
(iii)本実施例のコーティング剤を木材などの建材、紙、フィルム、食品包装材、食品包装容器、及び食器の表面に塗布すると、建材等の表面に塗膜（コーティング層）が形成される。この塗膜は、その中に添加物成分を含むことにより、抗菌抗カビ効果を奏する。従って、本発明のコーティング剤を用いれば、建材等に抗菌抗カビ効果を奏することができる。
【実施例２】
【００６４】
表２に示す組成(単位は重量部）に従い、各成分を混合・溶解及び分散することにより、各種の天然樹脂を含む実施例２−１〜２−７のコーティング剤を製造した。
【００６５】
【表２】
2005075912.tif 000003
表２において、ＧＳＮ（商品名、（株）岐阜セラツク製造所製）は、セラック（天然樹脂成分）である。また、ＧＢＮ−Ｄ（商品名、（株）岐阜セラツク製造所製）は、白色セラック（天然樹脂成分）である。
【００６６】
実施例２−１〜２−７のコーティング剤では、全固形分に対する割合が１重量％となるように、ゼオミックを含んでいる、そして、ゼオミックは、２重量％の割合で酸化銀（添加物成分）を含んでいる。従って、実施例２−１〜２−７のコーティング剤では、全固形分に対する割合が０．０２重量％となるように酸化銀を含んでおり、請求項４の発明の範囲内である。
【００６７】
本実施例２−１〜２−７のコーティング剤は、前記実施例１と同様の効果を奏する。
【実施例３】
【００６８】
表３に示す組成(単位は重量部）に従い、各成分を混合・溶解及び分散することにより、各種の天然樹脂を含む実施例３−１〜３−５のコーティング剤を製造した。
【００６９】
【表３】
2005075912.tif 000004
実施例３−１〜３−５のコーティング剤では、全固形分に対する割合が１重量％となるように、ゼオミックを含んでいる、そして、ゼオミックは、２重量％の割合で酸化銀（添加物成分）を含んでいる。従って、実施例２−１〜２−７のコーティング剤では、全固形分に対する割合が０．０２重量％となるように酸化銀を含んでおり、請求項４の発明の範囲内である。
【００７０】
本実施例３−１〜３−５のコーティング剤は、前記実施例１と同様の効果を奏する。
【実施例４】
【００７１】
表４に示す組成(単位は重量部）に従い、各成分を混合・溶解及び分散することにより、各種の添加剤成分を含む実施例４−１〜４−５のコーティング剤を製造した。
【００７２】
【表４】
2005075912.tif 000005
表４において、ノバロン（商品名、東亜合成（株））は、銀（添加物成分）を約４重量％の割合で含む。また、バクテキラー（商品名、カネボウ化成（株）製）は、銀（添加物成分）を約２〜３重量％の割合で含み、亜鉛（添加物成分）を約５重量％の割合で含む。また、シーバイオ（商品名、（株）海水化学研究所製）は、酸化亜鉛（添加物成分）を数重量％の割合で含む。また、ＣＤＩ（商品名、日宝化学（株）製）は、シクロデキストリンヨウ素包接体（添加物成分）を５〜２０重量％の割合で含む。また、アパタイト被覆酸化チタン（（株）ノナミサイエンス製）は、酸化チタン（添加物成分）を約６０重量％の割合で含む。
【００７３】
本実施例４−１〜４−５のコーティング剤は、前記実施例１と同様の効果を奏する。
【実施例５】
【００７４】
表５に示す組成(単位は重量部）に従い、各成分を混合・溶解及び分散することにより、各種の添加剤成分を２種類以上含む実施例５−１〜５−６のコーティング剤、及び比較例のコーティング剤を製造した。
【００７５】
【表５】
2005075912.tif 000006
本実施例５−１〜５−６のコーティング剤は、前記実施例１と同様の効果を奏する。
【実施例６】
【００７６】
表６に示す組成(単位は重量部）に従い、各成分を混合・溶解及び分散することにより、実施例６−１〜６−３のコーティング剤を製造した。
【００７７】
【表６】
2005075912.tif 000007
実施例６−１〜６−２のコーティング剤は、合成樹脂（アクリル樹脂）を含み、請求項２の発明の範囲内である。また、実施例６−３のコーティング樹脂は、天然樹脂を含まずに合成樹脂を含み、請求項３の発明の範囲内である。
【００７８】
本実施例６−１〜６−３のコーティング剤は、生分解性を除き、前記実施例１と同様の効果を奏する。
【００７９】
次に、実施例１−１及び実施例４−３のコーティング剤による、抗菌抗カビ効果を確かめるために行った実験について説明する。
【００８０】
実験方法は、抗菌試験については、ＪＩＳ  Ｚ  ２８０１の方法に準拠した。試験結果を表７に示す。この表７において対照とは、菌液のみによる試験である。また、「セラックのみ」とは、コーティング剤を添加するのではなく、セラックのみを添加した試験である。また、「＞１０」は、菌を検出しなかったことを示す。
【００８１】
【表７】
2005075912.tif 000008
表７に示すように、実施例１−１のコーティング剤を用いた場合は、黄色ブドウ球菌及び大腸菌が顕著に減少しており、抗菌効果が高いことが確かめられた。これに対し、セラックのみを添加した場合及び対照の場合では、黄色ブドウ球菌の数は殆ど同等であり、大腸菌は増加していた。
【００８２】
尚、本発明は前記実施例になんら限定されるものではなく、本発明を逸脱しない範囲において種々の態様で実施しうることはいうまでもない。